Brevet FR2593185A1 — publié le 19870724

Matière électriquement résistante La présente invention se rapporte à une matière électriquement résistante qui est appliquée, sous la forme d'une peinture ou d'une pâte, sur une surface isolante ou sur les murs de pièces et locaux à chauffer. Elle est principalement utilisée dans des buts de chauffage par rayonnement. On connaît, par le Certificat d'Auteur bulgare BG 15934, une matière résistante non métallique pour le chauffage électrique par rayonnement, cette matière comprenant: - du graphite (gris ou noir), à raison de 100 parties en poids; - une matière de charge neutre, à raison de 0 à 50 parties en poids; - un vernis noir à feu, à raison de 75 à 150 parties en poids; et - de la corésiline, à raison de 60 à 120 parties en poids. L'inconvénient de cette composition est qu'elle utilise du graphite (gris ou noir) et du vernis noir à feu comme liant. Les éléments chauffants faits de graphite gris ou noir et de vernis noir à feu nécessitent un traite- ment mécanique en vue d'acquérir les paramètres électriques nécessaires. Le vernis noir à feu présente une résistance mécanique relativement faible, il se fendille très vite, il est détruit et il devient inutilisable. En outre, cette matière peut être utilisée à des températures allant jusqu'à 80 C et une puissance spécifique allant jusqu'à 700 W/m2. Le but de la présente invention est de proposer une matière élec- triquement résistante qui possède une résistance mécanique élevée, qui ne nécessite aucun traitement mécanique supplémentaire et qui peut être utili- sée à des températures allant jusqu'à 100 C et une puissance spécifique allant jusqu'à 1000 W/m et permet une large gamme d'applications. Ce but est atteint par une matière électriquement résistante pour le chauffage par rayonnement, comprenant du graphite amorphe, du poly- (acétate de vinyle), del'aleool dénaturé et de la corésiline, de préférence, la matière selon l'invention a la composition suivante, en parties en poids: - graphite amorphe................................ 100 poly(acétatede vinyle).......................... de 16 à 18 - alcool dénaturé................................. de 34 à 36 - corésiline (agent diluant)....................... de 1 à 130 Les avantages de la présente invention sont les suivants: cette matière convient pour être appliquée sur des surfaces aussi bien petites que grandes; elle peut être utilisée pour des températures aussi élevées que 100 C, en atteignant en même temps une puissance spécifique allant jus- qu'à 1000 W/m. Elle est ininflammable et, durant son utilisation pratique, on obtient un chauffage uniforme et agréable des pièces. Elle peut être appliquée sur différents supports électriquement isolants, tels que le béton, les plaques de marbre, etc., sur les murs, plafonds et sols. Elle est appliquée au pinceau, au pistolet à peinture et à l'aide de machines d'enduction. Lorsqu'elle est utilisée pour le chauf- fage par rayonnement, on consomme de 30 à 40 % d'énergie électrique en moins du fait de la grande surface à partir de laquelle la chaleur est émise et de la faible perte de chaleur des éléments chauffants. L'invention est décrite plus en détail à l'aide des exemples sui- vants, dans lesquels les composants de la matière sont donnés en poids. Exemple 1 A du graphite amorphe, pris en une quantité de 440 g, sont ajoutés 54 g de poly(acétate de vinyle). Au mélange ainsi obtenu, sont ajoutés de l'alcool dénaturé, à raison de 110 g, et de la corésiline, à raison de 615 g. Le mélange est agité pendant 5 mm. Cet exemple concerne un élément chauffant ayant des dimensions de 600 x 1200 mm et caractérisé par une puissance de 630 W, une puissance spécifique de 875 W/m2 et une température d'utilisation de 70 C. Exemple 2 Les quantités des composants sont les suivantes: graphite amorphe: 600 g; poly(acétate de vinyle): 70 g; alcool dénaturé: 147; et corési- line: 822 g. La technologie de fabrication est la même que celle décrite à l'exemple 1. L'exemple concerne des éléments chauffants ayant des dimensions de 800 x 1200 mm et caraetérisés par puissance de 800 W et une puissance spécifique de 835 W/m à une température de 65 C. Exemple 3 Les quantités des composants sont les suivantes: graphite amorphe: 750 g; poly(acétate de vinyle): 90 g; aleool dénaturé: 187 g, corésiline: 1032 g. L'exemple concerne un élément chauffant ayant des dimensions de 1000 x 1200 mm et caractérisé par une puissance de 1000 W, une puissance spécifique de 835 W/m2, et une température d'utilisation de 65 C. La techno- logie de fabrication de la matière est la même que celle décrite à l'exemple 1. 2593 1 85 REVENDICATIONS 1. Matière électriquement résistante pour le chauffage par rayonne- ment, caractérisée par le fait qu'elle comprend du graphite amorphe, du poly(acétate de vinyle) del'alcool dénaturé et de la corésiline. 2. Matière selon la revendication 1, caractérisé par le fait qu'elle possède la composition suivante: - graphite amorphe à raison de 100 parties en poids; - poly(acétate de vinyle) à raison de 16 à 18 parties en poids; - alcool dénaturé à raison de 34 à 36 parties en poids; - corésiline à raison de 1 à 130 parties en poids.